(57)【特許請求の範囲】
【請求項１】
基本的に
（ａ）約５〜25重量％の安息香酸シクロヘキシルアンモニウム、
（ｂ）約８〜50重量％の非毒性及び非発ガン性アルカリ金属安息香酸塩、及び
（ｃ）約35〜80重量％の水
から成る、油田において使用される金属製品の鉄金属表面の腐食を抑制するための、環境的に安全で生分解性の液体組成物。
【請求項２】
さらに約５〜10重量％の（C2−C5）アルカノールを含む、請求の範囲第１項に記載の組成物。
【請求項３】
（C2−C5）アルカノールがイソプロパノールである、請求の範囲第２項に記載の組成物。
【請求項４】
安息香酸塩が安息香酸ナトリウムである、請求の範囲第１項に記載の組成物。
【請求項５】
（ａ）２〜15重量％のシクロヘキシルアミン；
（ｂ）25〜55重量％の安息香酸ナトリウム、及び５〜10重量％の（C2−C5）アルカノール；及び
（ｃ）35〜50重量％の水
の溶液を形成する段階を含む方法によって調製される、請求の範囲第１項に記載の組成物。
【請求項６】
油田において使用される鉄金属管状物のネジ付き端部を腐食から保護する方法において、（ａ）管状物を設置する前に除去する必要のない請求の範囲第１項に記載の組成物のコーティングを塗布する段階、及び（ｂ）長期間にわたり腐食から前記端部を保護するのに有効である前記端部上の安息香酸塩及び安息香酸シクロヘキシルアンモニウムの凝集性の薄膜を生成するべく水を蒸発させる段階、
を含む方法。
【請求項７】
閉鎖端ネジ山プロテクタで前記コーティングされたネジ付き端部をカバーする段階をさらに含んで成る、請求の範囲第６項に記載の方法。
【請求項８】
安息香酸塩が安息香酸ナトリウムである、請求の範囲第６項に記載の方法。
【請求項９】
−  閉鎖端部及び開放端部を有するエンドキャップ、
−  前記エンドキャップの内側に位置づけされた、パイプ端部に前記エンドキャップを取りつけるための手段、及び
−  前記開放端部を取りつけるための手段の間に位置づけされ配置されたシール、
を含んで成る、パイプ端部用ネジ山プロテクタ。
【請求項１０】
前記取付け用手段には、パイプのネジ山と係合するネジ山が含まれている、請求の範囲第９項に記載のネジ山プロテクタ。
【請求項１１】
前記エンドキャップ内に形成された１つの溝の中に位置づけされた０リングが前記シールに含まれている、請求の範囲第９項に記載のネジ山プロテクタ。
【請求項１２】
前記シールがＵ字フックを含んで成る、請求の範囲第１項に記載のネジ山プロテクタ。
【請求項１３】
金属管状物の露出したネジ付き端部をカバーするよう適合されたネジ山プロテクタにおいて、
−  開放端部及びこの端部から長手方向に移動させられたネジ終結部を有する内側がネジ切りされたエンドキャップ、
−  ネジ終結部と開放端部の間に長手方向に位置設定された内側に向いた円周方向溝、及び
−  前記溝の中に位置づけされ、配置され、パイプの表面
と密封可能な形で係合するよう前記エンドキャップの内径を超えて内向きに延びるシール
を含んで成るネジ山プロテクタ。
【請求項１４】
前記エンドキャップにはさらに、
−  外部シェル、及び
−  この外部シェルの中にかみ合わされ、閉鎖端部と開放端部をもつ、内側がネジ切りされた内部ライナー
が含まれている、請求の範囲第13項に記載のネジ山プロテクタ。
【請求項１５】
前記外部シェルが金属キャップであり、前記内部ライナがプラスチック製ネジ付きスリーブであり、前記シールが前記溝内に挿入された０リングである、請求の範囲第14項に記載のネジ山プロテクタ。
【請求項１６】
油田において使用される管状物のネジ山端部部分を保護する方法において、
−  管状物のネジ山に対して腐食抑制用組成物を塗布する段階、
−  閉鎖端部底面壁部分及び、この底面壁部分の周囲全体を通してそれに接合され、かつ前記管状物の隣接する外部円筒形表面部分上へと前記ネジ切りされコーティングされた表面を超えて軸方向に一定長だけ延びる円筒形側壁を有するネジ山プロテクタで、ネジ山をカバーする段階、及び
−  前記抑制用組成物を環境から密封する段階、
を含む方法。
【請求項１７】
ネジ切りされた、切断された又は機械加工された油田管状物端部部分を、現場での使用に対する準備段階であるその屋外保管の間に、錆、点食、湿気により誘発される腐食損傷及び不利な気候条件に対して保護する方法において、
−  前記管状物の前記機械加工された端部部分を、その前記機械加工された表面部分全てにわたり、非油性で環境に優しい保護用組成物でコーティングする段階、
−  前記ネジ付き結合端部を形成する前記機械加工された端部表面部分のネジ山に対し密に突合わさる対面した関係で配置され、かつこのネジ山に実質的に適合する表面を提供するように形作られたエンドキャップ部材を、管状円筒物の片端で機械加工された表面部分に対し密に突き合わさる対面した関係で適用する段階、及び
−  シールを用いて環境から前記保護用組成物を隔離する段階、
を含む方法。
【請求項１８】
金属カップ、この金属カップ内にかみ合わされたプラスチックのネジ突きスリーブ、スリーブ内に形成された機械加工溝及び溝の中に挿入された０リングを含んで成るエンドキャップでネジ山を保護する方法において、
−  ネジ山に対し腐食抑制用組成物を塗布する段階、及び
−  ネジ山に対しエンドキャップをとりつける段階、
を含む方法。
【発明の詳細な説明】
本願は、1991年10月18日に出願された「鉄金属の腐食を抑制するための組成物」という題の出願07/779.354号の一部継続出願である。
発明の分野
本発明は、金属製品中の腐食抑制のために有用な組成物及び密封可能なネジ山プロテクタエンドキャップに関し、これら両者の組合せは、短期間（１年未満）の保管中の産油国管状物のネジ山保護及び腐食抑制に特に適している。
発明の背景
石油及びガス堀削及び生産のためチュービング及びケーシング（管状物）は、典型的には、製造業者から受領した後又はダウンホール設置から戻された後、保管又はパイプ置き場の中に保持される。この保管は永久的なものではないが、最高一年、つまりチュービング又はケーシングの特定のサイズ及びグレードに対するニーズが発生するまで行われる。通常、管状物は、必要とあらば、保管に先立ち、リグサイトへの輸送前にさらに清浄又は仕上げ段階が必要でなくなるようにとの配慮から、清浄される。しかしながら、水及び酸素による腐食は、精密に機械加工されたネジ山を急速に攻撃する可能性があり、このとき、これらのネジ山は再度清浄することなく充分な結合を提供できなくなる。
金属管状物の露呈されたネジ付き端部は従来、その保管可能期間を延長させるべく、単数又は複数の方法で保護されている。通常、プラスチック又はエラストマー製のキャップである閉鎖端部ネジ山プロテクタ、又は鋼、真ちゅうもしくは銅などの金属から作られたエンドキャップがネジ付き端部全体にわたり置かれ、かくして物理的濫用からの保護を提供しているが、これだけでは腐食プロセスを緩慢にする以上のことを行なうのには不充分である。したがって、腐食を防ぐか又は抑制するために、API（アメリカ石油協会）の改質ネジ山化合物「Kendex保管用化合物」又は類似の化石グリースベース又はワックス化合物が塗布されてきた。これらの製品は、鉛や銅、亜鉛及び炭化水素といった典型的には管状物のダウンホール設置に先立って除去される危険な材料を含んでいる可能性がある。このような材料を除去する上で溶剤ヴァーゾル（varsol）、ナフタ又はディーゼル油といったさまざまな清浄溶液が用いられる。場合によっては、塗布された化合物及び固体は回収されて再利用されるが、他の多くのケースでは、これらは下の地面へと流出するか又は滴下してしまい、危険廃棄物の汚染や除去の問題を提起してきた。
その他のさまざまな腐食防止及び抑制用組成物が知られており、かつ使用されているが、これらは、産油国の設備についての必要条件の全てを満たしてくれていない。中には有毒なものもあり、その多くは発ガン性である。これらは往々にして塗布がむずかしく、充分な持続性をもたず、ねじ山潤滑剤及びシーラントと共に利用されなければならない場合、頻繁に清浄する必要がある。この点において、近年広く採用されてきたネジ山シーラントは、コネティカット州ニューイングトンのLoctite Corporation製の「SEALLUBE」である。これは、空気が無い状態で固体重合体に変換する粘性で嫌気性の組成物である。この組成物と耐食性補助剤の相容性は、その増大する用途のために特に重要なこととなっている。
管状物及びその他の鋼製品の保護のために利用されてきた１つの腐食抑制剤は、安息香酸ナトリウムである。これは、通常、鉄金属のための腐食抑制剤として使用するために硝酸ナトリウムと組合わされ、水に溶解するので容易に塗布される。しかしながら、これは、水溶性が高いことから、充分長く持続する保護を提供しない。使用されてきたもう１つのクラスの材料には、蒸気相抑制剤又は蒸発可能な腐食抑制剤（VC I）が含まれ、これらは幾分か長めの保護を提供してくれる。このタイプの抑制剤は、保護すべき表面上で凝縮する蒸気の形へと昇華し、厚み20〜50オングストロームのフィルムを提供し、このフィルムは、昇華作用の続行中に補充される。VC I化合物は、時として、金属にアクセス可能な多孔質表面をもつ包装材料の中に配置され、かくして包装材料の中の粉末からの蒸気が金属表面上で凝縮し、保護フィルムを形成するようになっている。場合によっては、粉末は、管状物のネジ付き端部全体にわたって設置された袋又はホルダーの中に収納されている。いずれの手順においても、塗布及び除去は過度に時間のかかるものであり、特に粉末がネジ付き表面と直接接触状態にとどまる場合、管ストックの清浄がなお必要となる可能性がある。さらに、提供される保護は、所望のものよりもレベルの低いものである。
したがって、塗布が容易でかつ長く持続する保護効果を提供する、金属管類の腐食を抑制するのに効果的な組成物に対する必要性がひき続き存在する。その上、かかる組成物の使用に伴って、精密に機械加工されたネジ山を物理的濫用から保護し、処理済みネジ山及び腐食抑制組成物を環境から隔離するか又は密封するネジ山プロテクターが必要とされる。
発明の概要
本発明は、約５〜25重量％の安息香酸シクロヘキシルアンモニウム、約８〜50重量％の安息香酸塩、及び場合によっては、５〜10％の（C2〜C5）アルカノール、好ましくはイソプロパノール、を30〜50％の水、好ましくは精製水の中に含んで成る、鉄金属表面の腐食を抑制するための液体組成物を提供する。好ましくは、安息香酸塩、例えば安息香酸ナトリウムは、それぞれ約1.1:15:1という安息香酸シクロヘキシルアンモニウムに対する重量比で存在する。チュービングのねじ山といった金属表面に塗布された場合、本発明の組成物は、１回の塗布の後、少なくとも最高90日の長期間にわたりネジ山を腐食から（すなわち錆から）効果的に保護することのできるバリヤを生み出す。
予め生成された安息香酸シクロヘキシルアンモニウムを単に水−アルコール中で安息香酸アルカリ金属又は安息香酸アンモニウムといった安息香酸塩と組合せて本発明の組成物を形成することができるものの、シクロロへキシルアミンと過剰の安息香酸塩を反応させることによってその場で安息香酸シクロヘキシルアンモニウムを生成することが好ましい。例えば、水（35〜50ml）中の25〜55gの安息香酸ナトリウム（174〜381mmol）と２〜15gのシクロヘキシルアミン（20.2〜151.5mmol）の混合及び反応は、3.2〜52gの安息香酸ナトリウム（22.2〜361mmol）と共に溶解状態の4.4〜33.2gの安息香酸シクロヘキシルアンモニウム（20.2〜151.5mmol）を生成することになる。かくして、本発明の組成物中の安息香酸ナトリウム対シクロヘキシルアミンの好ましい初期モル比は、約1.1〜20:1、最も好ましくは、約５〜10:1となる。安息香酸ナトリウム対安息香酸シクロヘキシルアンモニウムの最終重量比は、好ましくは、約0.3〜10:1、最も好ましくは、約３〜5:1である。
本発明の液体組成物は、例えば、ブラシがけ又は噴霧により管ストックに容易に塗布することができ、このとき処理済みのネジ付き終端端部を閉鎖端部ネジ山プロテクターによりカバーすることができる。本発明の組成物は、溶剤の蒸発の後、塗布される金属、すなわち鉄又は鋼の表面上に薄く凝集性の付着性フィルムを形成することによって作用する。フィルムは、本来、単分子膜であってよい。これらの薄膜は、その後の嫌気性又はその他のネジ山シーラントの塗布の間、ならびに結合組立て中、及びダウンホール設置中、所定の位置に放置することができる。
さらに、イソプロパノールといった低級（C2−C5）アルカノールを有効量だけ加えることにより、組成物の粘度に不利な影響を及ぼすことなく、組成物の凝固点を低下させることができる。したがって、このように処理された管状物は、粉末化された又はグリース状の耐食性組成物が使用された場合に必要とされうるように、その後の清浄段階を全く必要としない。本発明の組成物は、有毒でも発ガン性でもなく、かくして環境に対し全く危険性がない。
本発明は同様に、その好ましい最も保護性ある環境内で、上述のネジ山保存剤で処理されたネジ山上で使用するためのシールを伴うネジ山プロテクターエンドキャップをも含んでいる。この閉鎖端部のネジ山プロテクターは２つの機能を果たす。まず第１に、これは、油田パイプのネジ山を、パイプトラック又はパイプ置き場のまわりを転がっている間に衝突傷を受けた状態にならないように保ち、第２にこれは、ネジ山に塗布された腐食抑制組成物を環境から隔離又は密封する。本発明は同様に、液体組成物の塗布及び処理済みネジ山の環境からの隔離を含む、ネジ付き管状物上の腐食の抑制のための方法をも含んでいる。
この特定の発明においては、エンドキャップとして外側の金属シールドを伴う又は伴わないプラスチック製又は複合材製のプロテクタが使用される。本発明の一実施形態に従うと、機械加工された溝がエンドキャップの開口部の中に入れられ、密封のための０リング又はその他の手段がこの溝の中に置かれる。エンドキャップがねじ込まれた時点で、０リングは、湿気及び水がエンドキャップ内に浸透してこの水溶性ネジ山保存剤を洗い去るのを防ぐ。異なる気候に対するさまざまな硬度をもつ密封手段用のさまざまな組成物を使用することができる。
【図面の簡単な説明】
明細書の中に組込まれ、その一部を成す添付図面は、本発明の実施形態を例示しており、記述と共に本発明の原理を説明するのに役立つ。図面中、
図１は、０リングを伴うネジ山プロテクタの垂直横断面図である。
図２は、ネジ付きパイプの端部に塗布されたネジ山プロテクタの部分縦断面図である。
図面は、本発明の典型的な実施形態のみを例示し、したがって、本発明がその他の同等の有効性をもつ実施形態をも認めていることから、その範囲を制限するとみなされるべきものではない。
発明の詳細な説明
本発明にしたがって、出願人は、有効成分が安息香酸の塩と蒸発可能な腐食抑制剤の反応生成物であり、ネジ付きパイプといった管状鉄金属物に便利かつ安全に塗布できる安定した水溶液を考案した。結果として得られた安息香酸シクロヘキシルアンモニウムは、溶液中に溶解した状態にとどまり、塗布及び溶剤の蒸発の時点で漸進的に昇華し、蒸気は金属表面上に凝縮して厚み20〜50オングストロームの範囲内のきわめて薄いフィルムを形成する。蒸気は凝縮し続け、抑制剤が活性であるかぎり必要なだけ層を補充する。同時に、過剰の安息香酸塩、好ましくは、安息香酸ナトリウムは酸化防止剤として機能し、金属の表面で腐食プロセスを抑制する。したがって、この協力作用の結果は、保護の有効期間が実質的に長くなること、そして腐食耐性がいずれかの成分単独で得られるものよりも大きいことにある。実際に、しっかりしたシールを形成する従来の閉鎖端部ネジ山プロテクタと共にこの水溶液を使用すると、結果として、あらゆるタイプの現場条件下で確実に90日の保護、そして条件がさほど厳しいものでないかぎり多くの状況下で１年もの長い保護期間が得られる。
さらに、本発明に従うと、溶液の凝固点を低下させるためにわずかな割合の（C2−C5）アルカノール、例えばイソプロピルアルコール（イソプロパノール）が取り込まれており、このため溶液は低温気候条件下でさらに容易に利用できるようになっている。活性粉末は容易に水に溶け、したがって、塩が完全に溶解し、溶液がネジ山及びシール上で噴霧又はブラシがけによって塗布されるのに充分低い粘度をもつように、この粉末の量を広い範囲内で調整することができる。溶液は中性又はわずかに塩基性であり、かくして酸で増強された腐食に向かう傾向をことごとく低下させるよう緩衝作用を提供している。アルコール及び安息香酸シクロヘキシルアンモニウムは両者共、溶解状態にあるとき共沸性のものであり、そのため、この特性により凝固点はさらに低下することになる。
したがって、この組成物の特長の中に入るのは、それが炭化水素系のワックス、グリース又は油を全く含んでいないということである。「SEALLUBE」又はAPIネジ山化合物といった従来のネジ山化合物を塗布する前に、ネジ山及びシールを再度清浄する必要はない。したがって、危険な廃棄溶剤の収集及び処分又はかかる材料をパイプ保管場所で収集させることに関してこれまで遭遇してきた問題は完全に回避される。
溶液は、リン酸塩又は有毒物質を全く含んでおらず抗菌性及び生分解性を有することから、環境相容性もある。アルコールは、安息香酸シクロヘキシルアンモニウムと同様に、ただし程度は下がるものの、殺生物剤として機能することができる。
保護の持続時間は、単に再塗布によって延長することができる。適切に塗布された場合、ダウンホール設備内に管状物を送り込む前に、リグサイトでネジの再清浄は全く必要とされない。
本発明による組成物は、重量百分率でおおよそ、
水                                      30〜50％
シクロへキシルアミン                    ２〜15％
安息香酸ナトリウム                      25〜55％
（C2−C5）アルカノール（任意）          ５〜10％
を組み合わせて、重量百分率でおおよそ
水                                      35〜80％
安息香酸シクロヘキシルアンモニウム      ５〜25％
安息香酸ナトリウム                  ８〜50％及び
（C2−C5）アルカノール（任意）          ５〜10％
を含む最終組成物を生成することによって調製することができる。
かくして、好ましい処方は以下のとおりである：
精製水                                      48％
安息香酸シクロヘキシルアンモニウム          10％
安息香酸ナトリウム                          36％
イソプロピルアルコール                      ６％
この組成物は、受容可能なほどに低い粘性と凝固点（約11℃）（pH＝7.5）を有する。
安息香酸シクロヘキシルアンモニウムは、コネチカット州スタンフォードのCorroless North America,Inc.からの「Corroless」蒸気相抑制剤として入手可能である。
溶液の化学的及び物理的特性は、標準的ASTM試験を基準にして、以下のとおりである：
臭い：無臭
外観：明黄色
溶解性：水溶性
Ｄ−3716比重  1.13
pH  7.5
100゜FでのＤ−233リード蒸気圧:0.4psi
沸点（初期）  88℃（190゜F）
凝固点  −11℃（12゜F）
安全性データの分析は、引火点が85℃（180゜F）であるか又は、600℃（1,112゜F）より大きいものである自然発火点よりも高いものであることを示している。発ガン性物質は全く関与せず、健康、可燃性、反応性及び特殊又は火傷防護係数は、全て、それぞれNFPA及びHMIS定格に基づき１又はゼロである。
ウィスコンシン州ミルウォーキーのAldrich Chemical Co.,からシクロヘキシルアミン及びさまざまな安息香酸塩が入手可能である。
実施例１−９つの使用済み2.3/8″EUEチュービング小型炭素鋼継手を、試験のために選択した。白色金属状態になるまでピン及び結合用ネジ山をサンドブラストし、上述の好ましい処方の均質なコーティングを塗布した。プラスチックのネジ山プロテクタを設置したが、これらは、以下に記すとおりチュービング端部内に必ずしもすべりばめしない廉価な市販の製品であった。異なるピン（チュービング端部）及びボックス（カラー）を、約10日の間隔で逐次的にチェックし、以下の観察事実を得た。
セット1.開始から12日後−不完全ネジ部（最後のネジ山）近くのピン上にわずかな変色があるが、孔食はない。ボックス上に変色はない。両方のケースにおいて、また、以下に記すさらなる検査において、ネジ山潤滑剤の塗布及びその後の結合及びダウンホール使用に対し全く障害にならない乾燥した溶液の堅くて厚い集積が存在した。
セット2.開始から21日目−ピン又はボックス上に変色無し。
セット3.開始から30日目−ピン又はボックス上に変色無し。
セット4.開始から41日目−ピン上の不完全ネジ部にわずかな錆及び面取り又はピン端部に錆の小点がある。ボックス上では、ネジ山上に湿気が滞り、結合リセス内に錆が存在し、これらは両方共、ネジ山プロテクタによる閉鎖が不適切なためであった。
セット5.開始から51日目−ピンのネジ山プロテクタの中に水が滞っていることから、不完全ネジ部内に錆が見られ、ボックスの結合リセス内に錆が存在した。
セット6.開始から70日目−（理由がわからないまま、60日目の点検のためのパイプが取り外されていた）。ピン上には変色があり、不完全ネジ部で錆が異常発生し、ボックス上には、結合リセス内に幾分か錆があった。
セット7.開始から82日目。プロテクタ内に水が滞っているため、ピンの下部四分円弧の中に錆が存在したが、ボックス内には全く錆が存在しなかった。
セット8.開始から89日目。−プロテクタ内に水が滞っているため、ピンの下部四分円弧の中に錆が存在した。ボックスの結合リセス内に幾らか錆が存在した。
セット9.開始から101日目。−プロテクタ内に水が滞っているため、ピンの下部四分円弧の中に錆が存在し、又ボックスの結合リセス内に幾らか錆が存在した。ボックスの２つのネジ山は、滞った水のために錆が発生していた。
チュービングの異なる断面を上述のとおり逐次点検した時点で、錆は、水が滞っていたネジ山プロテクタ内の場所に一致することがわかった。通常、これは不完全ネジ部の領域であった。換言すると、ネジ山プロテクタとネジ山の間にいかなる係合も存在しなかった場合に、錆が現われ始めた。しかしながら、現われた錆は、かなり限定された部域にあり、かつ非常に軽微なものであったため、ワイヤブラシで容易に除去することができた。この状況は、より良いネジ山プロテクタを使用すること又は設置後にネジ山プロテクタをより密にチェックすることによって容易に完全に回避することができる。
その後、保管場所の中に試験片を設置してから250日目に、そのうちの５つを再度点検した。本発明に従ったさらなる溶液も、また、その他の腐食抑制剤も全く塗布していなかった。これらの点検は、上記１、３、５、６及び８という番号で識別されたチュービングセットについてのものであった。全ての場合において、不完全ネジ山（不完全ネジ部又は最後のネジ山領域）上及び結合リセス上にはわずかな変色しか存在しなかった。ネジ山の残り、表面の大部分は、サンドブラストを受けたばかりの外観を示していた。したがって、以前の報告からのさらなる変化は全くなかった。
本発明に基づく液体組成物は、鉄金属管状物を腐食から保護するだけでなく、環境に優しいものである。究極的な保護のためには、環境から液体組成物を隔離するため、密封可能なネジ山プロテクタエンドキャップが具備される。
ここで図１を参照すると、０リングを伴うこのようなネジ山プロテクタの垂直横断面が示されている。ネジ山プロテクタ、つまりエンドキャップ10は、開放端部12と閉鎖端部13を有する。１つの実施形態では、エンドキャップ10は、外部シェル20及び内部ライナ30という２つの部品で構成されている。内部ライナ30は外部シェル20の中にかみ合わされている。もう１つの実施形態では、内部ライナー30は、好ましくは、ここでは金属カップとして示されている外部シェル20の中に取りつけられたプラスチック製のネジ付きスリーブを含んでいる。プラスチック製ネジ付きスリーブは、リベット、ネジ、接着剤又はその他の適切な締めつけ手段によって外部シェル20の中に保持されていてよい。
エンドキャップ10は、内部ライナー30のネジ山終端部、つまり最も外側のネジ山33とエンドキャップ10の開放端部12の間に長手方向に位置づけされた機械加工された溝40を有する。シール又は０リング50が、溝40の中に位置づけされ、配置されている。内部ライナー30は通常図面に示されている通り閉鎖端部を有することになるが、保護されているネジ山とかみ合い溝40の中に０リング50を支持するネジ付きスリーブであっても適切である。もう１つの実施形態では、シールはＵ字形フックを含んでいる。実際には、異なる気候のためのさまざまな硬度をもつ密封手段用のさまざまな組成物を使用することができる。
ここで図２を参照すると、ネジ付きパイプ60の端部に適用されたネジ山プロテクタ10の断片的縦断面図が示されている。機械加工された溝40の中に挿入された０リング50が、エンドキャップ10の開放端部に近くのプラスチック製ネジ付きスリーブ30とパイプ端部60の界面にシールを提供している。
エンドキャップ10をパイプ60上にねじ込んだ時点で、０リング50は、キャップ10の直径の内側に向かって拡がり、パイプ60のネジ切りの無い表面に対しすべりばめ（密着固定）し、水がエンドキャップ10内に浸透し、かくして水溶性ネジ山保存剤を洗い去ってしまうことがないようにする。このように、腐食抑制組成物が管状物のネジ山に対し塗布され、閉鎖端部底面壁部分及びそれに接合した円筒形側壁をもつ密封可能なネジ山プロテクタエンドキャップがパイプの端部に取りつけられ、かくしてネジ山をカバーし腐食抑制組成物を環境から隔離又は密封することになる、油田用管状物のネジ付き端部部分を保護する方法が提供される。
より一般的に言うと、本発明は、機械加工された表面部分の全てにわたり非グリースベースの保護組成物で、機械加工された端部部分をコーティングし；円筒形管状物の片端で機械加工された表面部分に対し対面して密に突き合わさる関係で、ネジ付き結合端部を形成する機械加工された端部表面のネジ山に実質的に適合しかつこのネジ山に対し密に突き合わさる対面した関係で配置された１つの表面を提供するよう形作られたエンドキャップを適用し；シールを用いて環境から保護組成物を隔離することによって、現場での使用に先立ち屋外での保管中に、錆、孔食、湿気により誘発される腐食性損傷及び不利な気候条件に対して、油田用管状物のネジ切りされた、切断された又は機械加工された端部部分を保護する方法を含んでいる。
本発明について、さまざまな特定の及び好ましい実施形態及び技術を基準にして記述してきた。しかしながら、本発明の精神及び範囲内にとどまりながら数多くの変更及び修正を加えることも可能であるということを、理解すべきである。
【図１】
0003650936.tif 000002
【図２】
0003650936.tif 000003